(57)【特許請求の範囲】
【請求項１】
基材の一方の面に昇華性染料層を設け、他方の面に耐熱滑性層を設けてなる昇華転写シートであって、該耐熱滑性層がバインダ樹脂として少なくともポリアミドイミド樹脂とシリコーン変成ポリアミドイミド樹脂とを、ポリアミドイミド樹脂１００質量部に対してシリコーン変性ポリアミドイミド樹脂１０〜２５質量部の割合で含有しており、さらに平均粒径が１〜７μｍである尿素ホルムアルデヒド樹脂の硬化物粉末を該バインダ樹脂１００質量部に対して１〜２０質量部の割合で含有していることを特徴とする昇華転写シート。
【請求項２】
前記昇華性染料層と面順次に設けられた保護層をさらに有している請求項１に記載の昇華転写シート。
【発明の詳細な説明】
【技術分野】
【０００１】
本発明は昇華転写シートに関するものであり、詳しくは転写用の加熱手段であるサーマルヘッドにカスを付着させることがなく、走行性にも優れた昇華転写シートに関する。
【背景技術】
【０００２】
従来、熱転写シートの分野では、基材として耐熱性の低いプラスチック薄膜を用いる場合、印画時にスティッキングによりサーマルヘッドにカスが付着して剥離性、スリップ性が低下したり、基材が破損したりしないよう、基材に耐熱性に富む熱硬化性樹脂等からなる耐熱層を形成することが行われている。しかし、これにより耐熱性は向上するが、サーマルヘッドのスリップ性は同時には向上せず、また硬化剤の使用が必要になって製造工程が複雑化してしまう。さらには、基材自体の耐熱性が低いために、充分な硬化皮膜を得るには塗工後に低温度での長期エージングが必要となり、その際に温度管理が不十分であると、シワが発生したり、反対面とブロッキングしたりしてしまうといった問題があった。
【０００３】
この場合、スリップ性を向上させるためには、シリコーンオイル、低融点ワックス、界面活性剤等の低融点滑剤を添加することも考えられるが、その低融点のゆえに熱転写シート巻き取りの際に反対面に移行したり、印画時にサーマルヘッドを汚染したりしてしまうという問題がある。また、フィラーを添加することも考えられるが、フィラーの材料によってはサーマルヘッドを摩耗させてしまうという問題があった。
【０００４】
かかる問題点を解決するために、シリコーン変性ポリウレタン樹脂からなる背面層、ポリシロキサン−ポリアミド系ブロック共重合体からなる耐熱保護層、シリコーン変性ポリイミド樹脂を含む耐熱保護層等を設けることが提案されているが、樹脂自体の耐熱性が低いため高エネルギー印画時にスティッキングしたり、特殊溶媒を使用するため製造性や対環境性が悪化したりするという問題があった。また、ポリアミドイミド樹脂組成物やポリアミドイミド樹脂に潤滑剤を含む耐熱保護層も提案されているが、いずれも耐熱性が未だ不充分で、高エネルギー印画時にヘッドにカスが付着して印画に悪影響を与えるという問題があった。
【０００５】
そこで、かかる問題に対処すべく、特許文献１は基材の一方の面に加熱により溶融または昇華する転写インキ層を設け、サーマルヘッドが接する基材の他方の面に背面層を設けてなる熱転写シートにおいて、該背面層が示差熱分析によるＴｇが２００℃以上であるポリアミドイミド樹脂とポリアミドイミドシリコーン樹脂を特定量混合したものをバインダとし、更にアルキルリン酸エステルの多価金属塩、フィラーを特定量混合した熱転写シートを開示している。
【０００６】
【特許文献１】特開２００１−３３４７６０号公報
【発明の開示】
【発明が解決しようとする課題】
【０００７】
しかし、かかる背面層を有する昇華転写シートをリボン状に巻き取った場合、不都合があった。すなわち、ポリアミドイミドシリコーン樹脂の配合量が多い場合、具体的には配合量がポリアミドイミド樹脂１００質量部に対して２５質量部を超えた場合、あるいは極端には２０質量部を越えた場合には、遊離シリコーンが、昇華転写インキ層と面順次に設けられた保護層に転移することによって保護層を転写する際の接着性が低下し、転写不良を起こすことさえあった。かかる事態を回避すべく配合割合を２５質量部未満ないし２０質量部に抑えるためには、滑剤であるアルキルリン酸エステル多価金属塩等を多量に配合しなければならない。しかし、その場合、耐熱滑性層自体の強度が低下したり、リン酸エステル多価金属塩がその配合量の多さゆえに印画時にサーマルヘッドにカスとして付着したりする傾向があった。かかる事態を回避するため、さらにフィラーであるタルクを配合すると、タルクの硬度が高いため、サーマルヘッドを傷付け劣化させてしまうという問題があった。この場合、特に走行性を低下させないためには、タルクとして平均粒径が２μｍ以上のものを使用することが必要となるが、バインダとしてポリアミドイミド樹脂とポリアミドイミドシリコーン樹脂との組合せを用いた場合には、耐熱滑性層の層厚が薄くなるため、成膜後の耐熱滑性層の表面から突出しているタルクの体積が増大し、ヘッドの損傷がより大きくなる。
【０００８】
本発明は、このような従来の構成が有していた問題を解決しようとするものであり、ヘッドへのカスの付着やヘッドの劣化を起こすことがなく、走行性に優れ、保護層の転写不良を引き起こすことのない昇華転写シートを実現することを目的とするものである。
【課題を解決するための手段】
【０００９】
そして、本発明は上記目的を達成するために基材の一方の面に昇華性染料層を設け、他方の面に耐熱滑性層を設けてなる昇華転写シートであって、該耐熱滑性層がバインダ樹脂として少なくともポリアミドイミド樹脂とシリコーン変成ポリアミドイミド樹脂とを、ポリアミドイミド樹脂１００質量部に対してシリコーン変性ポリアミドイミド樹脂１０〜２５質量部の割合で含有しており、さらに平均粒径が１〜７μｍである尿素ホルムアルデヒド樹脂の硬化物粉末を該バインダ樹脂１００質量部に対して１〜２０質量部の割合で含有するようにしたものである。
【００１０】
本発明においては、前記耐熱滑性層がさらに式（１）：
【化１】
0004748394.tif 000002
〔式中、ｎは３または４を表し、２ｎ個のＸはそれぞれ独立して式（２）：
【化２】
0004748394.tif 000003
（式中、Ｘ１、Ｘ２、Ｘ３、Ｘ４、およびＸ５はそれぞれ独立して水素原子、アルキル基、アリール基またはハロゲン原子を表す）の基を表す〕で表されるホスホニトリル酸フェニルエステル系化合物を、前記バインダ樹脂１００質量部に対して３〜３０質量部の割合で含有していることが好ましい。
【００１１】
また、本発明に係る昇華転写シートは、前記昇華性染料層と面順次に設けられた保護層をさらに有していることが好ましい。
【発明の効果】
【００１２】
本発明の昇華転写シートによれば、以下のような作用効果を得ることができる。
１．ポリアミドイミド樹脂の配合量に対するシリコーン変性ポリアミドイミド樹脂の配合量の比を減少させることにより、遊離シリコーンの量を減少させることができる。これにより、昇華転写シートをリボン状に巻いた場合に、昇華性染料層と面順次に設けられた保護層への遊離シリコーンの転移量が減少し、保護層の接着性の低下やそれに起因する転写不良を有効に防止することができる。
２．耐熱滑性層に平均粒径が１〜７μｍである有機フィラーを含有させることにより、ヘッドの損傷やヘッドへのカス付着を防止しつつ走行性を有効に改善することができる。
３．耐熱滑性層に上記式（１）で表されるホスホニトリル酸フェニルエステル系化合物を含有させることにより、耐熱滑性層の走行性を良好に保つこと、特に高速印字特において良好に保つことができ、かつサーマルヘッドへのカスの付着を効果的に防止することができる。
４．昇華転写シートをリボン状に巻いて高温、高温の環境下に保存してもブロッキングを起こすことがない。
【発明を実施するための最良の形態】
【００１３】
本発明においては、上述したように、耐熱滑性層にバインダ樹脂として少なくともポリアミドイミド樹脂とシリコーン変性ポリアミドイミド樹脂とを含有させる。
【００１４】
これらポリアミドイミド樹脂およびシリコーン変性ポリアミドイミド樹脂としては、適度の耐熱性を与えるものとして、それぞれ示差熱分析により測定されるＴｇが２００℃〜３００℃であるものが好ましく用いられる。
【００１５】
本発明において、耐熱滑性層のバインダ樹脂としてのポリアミドイミド樹脂としては、溶融重合法、溶液重合法等いずれの合成法により得られたものも使用することができる。溶液重合法の場合、酸クロリド法、直接重合法、イソシアネート法等の方法で重合できるが、工業的に有利なイソシアネート法の場合、イソホロンジイソシアネートを必須成分とするジイソシアネートの１種以上とジカルボン酸、および／または芳香族多価カルボン酸の１種以上とを有機溶媒中、２００℃以下の温度において互いに反応させて得られる。かかるポリアミドイミド樹脂の好適な例としては、特開平８−１１３６４７公報および特開平８−２４４３６９公報に記載されているものを挙げることができる。
【００１６】
本発明において、耐熱滑性層のバインダ樹脂として使用されるシリコーン変性ポリアミドイミド樹脂の好適な例としては、上記の特開平８−１１３６４７公報および特開平８−２４４３６９公報にポリアミドイミドシリコーン樹脂として記載されているものを挙げることができる。具体的には、同公報に記載された上記のポリアミドイミド樹脂と、分子量１０００〜６０００、好ましくは２０００〜６０００の多官能シリコーン化合物との共重合体または変性体である。ここで、上記ポリアミドイミド樹脂に対して共重合または変性させる多官能シリコーン化合物としては、末端または分子鎖中に水酸基、カルボキシル基、エポキシ基、アミノ基、酸無水物基、不飽和基のいずれかを有するシリコーン化合物、例えばアミノ基終端ジメチルポリシロキサン、エポキシ基終端ジメチルポリシロキサン、カルボキシル基終端ジメチルポリシロキサン等が好ましく用いられる。該シリコーン化合物の共重合または変性はポリアミドイミド樹脂の合成と同時に行ってもよく、ポリアミドイミド樹脂の合成終了後に行ってもよい。
【００１７】
この場合、シリコーン変性ポリアミドイミド樹脂の変性量は、ポリアミドイミド樹脂１に対して多官能シリコーン化合物０．０１〜０．３であることが好ましい。変性量が少なすぎるとポリアミドイミド樹脂と混合して膜を形成した場合に十分な滑性を得ることができず、多すぎると耐熱性や膜強度が低下する傾向がある。
【００１８】
また、本発明においてバインダ樹脂として併せて使用するポリアミドイミド樹脂とシリコーン変性ポリアミドイミド樹脂との配合量比は、ポリアミドイミド樹脂１００質量部に対してシリコーン変性ポリアミドイミド樹脂１０〜２５質量部であることが好ましく、ポリアミドイミド樹脂１００質量部に対してシリコーン変性ポリアミドイミド樹脂１０〜２０質量部であることがより好ましい。
ポリアミドイミド樹脂１００質量部に対してシリコーン変性ポリアミドイミド樹脂が２５質量部、極端には２０質量部より多くなると遊離のシリコーン量が多くなり、昇華転写シートをリボン状とした場合に遊離シリコーンの保護層への転移量が多くなって保護層の転写性の低下を招く傾向がある。また、ポリアミドイミド樹脂１００質量部に対してシリコーン変性ポリアミドイミド樹脂が１０質量部より少なくなると滑性が低下し、ブロッキングやスティッキングを起こす傾向がある。
【００１９】
本発明において、耐熱滑性層のバインダ樹脂中に配合する有機フィラーとしては、尿素ホルムアルデヒド樹脂の硬化（架橋）物であって粒子形状を有するものを挙げることができる。
かかる粒子の製造ならびに粒径の調整は公知の装置を用いて常法により行うことができる。その代表例としては、上記の架橋樹脂を充分乾燥し、ピンミル等を用いて粉砕する方法、上記架橋樹脂の水性スラリーを調製し、コロイドミル等を用いて粉砕する方法、上記架橋樹脂を粗砕処理、濾過処理し、次いでハンマーミルやインペラーブレーカーのような衝撃式粉砕機を用いて粉砕する方法等を挙げることができるがこれらに限定されない。
【００２０】
本発明において用いる有機フィラーの平均粒子径は、１〜７μｍの範囲内である。
平均粒子径が１μｍ未満であると走行性や保存性の改善に実質的に寄与せず、一方７μｍより大きいと印画物の画質の低下を招く傾向がある。
また、有機フィラーの配合割合は前記バインダ樹脂１００質量部に対して１〜２０質量部である。１質量部未満であると走行性や保存性の改善に実質的に寄与せず、２０質量部より多いと印画物の画質の低下を招く傾向がある。
【００２１】
また、かかる有機フィラーの一次粒子径は、好ましくは０．０５〜０．５μｍであり；ＢＥＴ比表面積は好ましくは５〜３０ｍ２／ｇ、より好ましくは１０〜２０ｍ２／ｇであり；嵩密度は好ましくは０．０５〜０．５ｇ／ｍＬ、より好ましくは０．１〜０．３ｇ／ｍＬであり；吸水量は好ましくは６００〜１６００ｍＬ／１００ｇ、より好ましくは８００〜１４００ｍＬ／１００ｇであり；吸油量（アマニ油）は５００〜１０００ｍＬ／１００ｇであることが好ましい。
有機フィラーの諸物性がかかる各範囲内にあれば、その二次粒子の構造は大きな空隙を有するものとなり、バインダ樹脂に配合されてサーマルヘッドと接触しても小さな応力で容易に変形するためサーマルヘッドを傷付けることがない。
さらに、かかる空隙の大きな有機フィラーを用いると、たとえヘッドにカスが付着することがあっても、ヘッドに付着したカスがフィラーに再付着して、ヘッドからカスを除去することができるので、結果としてヘッドへのカスの付着を有効に防止することができる。
かかる有機フィラーとしては、日本化成（株）製の尿素ホルムアルデヒド架橋樹脂粉であるサブミクロンフィラーが好適に用いられる。
【００２２】
本発明において、耐熱滑性層中にバインダ樹脂と共に好ましく含有される上記式（１）により表されるホスホニトリル酸フェニルエステル系化合物としては、式（３）：
【化３】
0004748394.tif 000004
（式中、ｎは３または４である）で表される伏見製薬所製のＦＰ−１００（融点：１１２℃）を好適なものとして挙げることができる。
【００２３】
本発明において、耐熱滑性層中のホスホニトリル酸フェニルエステル系化合物の含有量は、耐熱滑性層中のバインダ樹脂１００質量部に対して好ましくは３〜３０質量部、より好ましくは５〜２０質量部である。３質量部未満であると所望する滑性を得ることができず、印画時の走行性が低下して昇華転写シートにシワが入る等の問題が発生する傾向がある。一方、３０質量部を超えると耐熱滑性層の被膜形成能が低下して耐熱滑性層自体の強度が低下し、印画時にサーマルヘッドにカスが付着する傾向がある。
【００２４】
本発明においては、耐熱滑性層がアルキルカルボン酸の多価金属塩をさらに含有していることが好ましい。かかるアルキルカルボン酸の多価金属塩としては、式（４）：
［化４］
Ｏ
‖
［Ｒ−Ｃ−Ｏ−］ｎ  Ｍ
（式中、Ｒは１１個以上の炭素原子を有するアルキル基であり；Ｍはバリウム、カルシウム、マグネシウム等アルカリ土類金属、亜鉛、アルミニウム、またはリチウムであり；ｎはＭの原子価を表す）で表される化合物が好ましく用いられる。
【００２５】
本発明において、耐熱滑性層中におけるアルキルカルボン酸多価金属塩の含有量は、ホスホニトリル酸フェニルエステル系化合物とアルキルカルボン酸多価金属塩との合計量に対し１〜９０質量％、好ましくは１０〜５０質量％である。添加量が１質量％より少ないと印画時の走行性が低下する傾向がある。一方、添加量が９０質量％より多いと耐熱滑性層の被膜形成能が低下して耐熱滑性層自体の強度が低下し、印画時にサーマルヘッドにカスが付着する傾向がある。
【００２６】
（昇華転写シートの作製）
本発明に係る昇華転写シートは以下のようにして作製することができる。
（昇華性染料層の形成）
まず、昇華性染料（色素）、バインダ等からなる組成物を適当な溶媒に分散、溶解させる。
昇華性色素としては、シアン色素としてソルベントブルー６３等、マゼンタ色素としてディスパースレッド６０等、イエロー色素としてソルベントイエロー１６２等を使用することができる。
昇華性染料層のバインダとしては、一般にポリビニルブチラール樹脂、セルロース樹脂等が用いられる。
【００２７】
この分散液または溶液を昇華性染料層形成用の塗工液として用い、この塗工液を、基材としての厚さ２．５〜７．０μｍのポリエステルフィルムやポリイミドフィルム等の一方の面に０．３〜３．０ｇ／ｍ２の塗布量となるようソルベントコーティングすることにより昇華性染料層を形成する。
この時、必要に応じ、昇華性染料層と被記録媒体との熱融着を防止するために、シリコーン樹脂等の融着防止剤をさらに配合してもよい。
【００２８】
また、基材と昇華性染料層との接着を強固にするため、基材の一方の面にあらかじめ接着層を形成した後、その接着層の上に上記の昇華性染料層を設けてもよい。かかる接着層は、ポリウレタン樹脂やポリエステル樹脂のエマルジョンを、塗布量が０．０５〜０．２０ｇ／ｍ２となるようグラビアコーターやキスコーターを使用して基材に塗工することにより形成することができる。
【００２９】
(耐熱滑性層の形成)
次いで、基材の、昇華性染料層を設けた面と反対側の面に耐熱滑性層を形成する。
まず、示差熱分析で２００℃〜３００℃のＴｇを示すポリアミドイミド樹脂とシリコーン変性ポリアミドイミド樹脂、有機フィラー、および必要に応じホスホニトリル酸フェニルエステル系化合物、アルキルカルボン酸多価金属塩等を含む組成物を芳香族炭化水素とアルコールとを含む溶剤、例えばトルエンとエタノールとの混合溶剤中に溶解させる。この場合の溶液粘度（Ｂ型粘度型で測定）は２〜６０ポイズ程度であることが好ましいが、塗布方法や塗布量に応じて溶剤を増減するなどして粘度を調節してもよい。
【００３０】
得られた溶液を、基材の、昇華性染料層を設けたのと反対側の表面上に、塗布量が０．０５〜０．５ｇ／ｍ２となるようグラビアコーターやキスコーターを用いて塗工することにより耐熱滑性層を形成することができる。
【００３１】
このようにして作製した本発明にかかる昇華転写シートは、カードプリンタ、ビデオプリンタ等多種多様なプリンタに使用することができる。
【実施例】
【００３２】
本発明をさらに詳細に説明するために以下に実施例を示すが、本発明はそれら実施例によって何ら限定されるものではない。
（実施例１〜３、比較例１〜８）
（有機フィラーの製造）
カルボキシメチルセルロースのＮａ塩１．０質量部を水６９．６質量部に溶解し、この溶液に３７％ホルマリン５４．９質量部および尿素２６．９質量部を加えた。次いで、この溶液に１０％水酸化ナトリウム水溶液を加えてｐＨ７．０となるように調整し、７０℃において１．５時間反応させて中間縮合物を得た。この中間縮合物の水溶液１００質量部を４０℃に加熱し、これに４０℃の１０％硫酸水溶液１００質量部を混合し、４０×３０分間放置して尿素ホルムアルデヒド樹脂を得た。得られた尿素ホルムアルデヒド樹脂に水１６０質量部を加え、攪拌してスラリーとし、１０％水酸化ナトリウム水溶液でｐＨ７．０に中和して固形分含有率６．９％の尿素ホルムアルデヒド架橋樹脂のスラリーを得た。このスラリーを超音波分散型粉砕機（エバラマイルダー（商品名）；荏原製作所製）を用いて種々の粉砕時間、粉砕速度で粉砕して平均粒子径の異なる（０．４μｍ、０．５μｍ、３．０μｍ、１０．０μｍ、および１２μｍ）尿素ホルムアルデヒド樹脂硬化物粉末（微粒子）を得た。なお、平均粒子径の測定は、ミクロン・フォート・サイザーＳＫＣ−２０００Ｓ（商品名；セイシン企業製）を用い、ストークスの法則を利用した光透過式遠心沈降法により測定した。すなわち、上記の各架橋樹脂粉末を蒸留水に分散させ、粒子の沈降による濁度の変化を光の透過率の変化として測定し、この測定値より質量累積分布曲線（片対数）を求め、その５０％径をもって平均粒子径とした。曲線は粒子の真比重を１．４５、蒸留水（２０℃）の比重を０．９９８、粘度を１．００５として算出した。
【００３３】
（昇華転写染料層の形成）
まず、基材としての厚さ６μｍのポリエステルフィルムの一方の面にウレタン樹脂（商品名：ネオレッツＲ−９６０；楠本化成製）を乾燥時０．１ｇ／ｍ２の塗布量となるようにキスコーターを用いて塗工して接着層を形成した。
次いで、接着層の上に、ＶＰ規格の面順次仕様のプリントができるように、下記表１に示す組成を有する各昇華性インクはそれぞれ乾燥時１．０ｇ／ｃｍ２の塗布量となるように、保護層用インクは乾燥時２．５ｇ／ｃｍ２の塗布量となるようにグラビアコーターを用いて塗布し、次いで乾燥して昇華転写染料層及び保護層を形成した。なお、表１中の各成分量は質量部を意味する。
【表１】
0004748394.tif 000005
（表１中の各名称／記号の意味）
＃１：日本化薬社製染料；＃２：三井化学社製染料；
＃３：バイエル薬品社製染料；＃４：クラリアント社製染料；
＃５：積水化学工業社製ポリビニルブチラール樹脂；＃６：エクソンモービル社
製スチレン樹脂；＃７：三菱レイヨン社製アクリル樹脂
【００３４】
（耐熱滑性層の形成）
上記手順で一方の面に昇華転写染料層等を形成したポリエステルフィルム基材の反対側の面に、下記表２に示す各組成を有する各塗工液を、グラビアコーターを用いて塗布し、次いで乾燥して耐熱滑性層を形成し、実施例１〜３に係る昇華転写シートを得た。なお、表２中、特に単位を示さない数値は成分量（質量部）を意味する。
【表２】
0004748394.tif 000006
（表２中の各名称／記号／用語の意味）
＃１：東洋紡績社製ポリアミドイミドシリコーン樹脂
＃２：東洋紡績社製ポリアミドイミド樹脂
＃３：東洋紡績社製ポリアミドイミドシリコーン樹脂
＃４：伏見製薬所社製ホスホニトリル酸フェニルエステル
＃５：実施例において上記手順で製造した尿素ホルムアルデヒド樹脂硬化物粉末
＃６：窒素ガス吸着法により測定
【００３５】
表２に示す各組成を有する各塗工液に代えて下記表３に示す各組成を有する各塗工液を使用した以外は実施例１〜３と同様の手順に従って比較例１〜８に係る昇華転写シートを製作した。なお、表３中、特に単位を示さない数値は成分量（質量部）を意味する。
【表３】
0004748394.tif 000007
（表３中の各名称／記号／用語の意味）
＃１：東洋紡績社製ポリアミドイミドシリコーン樹脂
＃２：東洋紡績社製ポリアミドイミド樹脂
＃３：東洋紡績社製ポリアミドイミドシリコーン樹脂
＃４：伏見製薬所社製ホスホニトリル酸フェニルエステル
＃５：実施例において上記手順で製造した尿素ホルムアルデヒド樹脂硬化物粉末
＃６：窒素ガス吸着法により測定
＃７：日本タルク社製微粉タルク（ＭＩＣＲＯ  ＡＣＥ  Ｐ−６（商品名）；粒径はレーザ回折法により測定）
＃８：日本タルク社製微粉タルク（ＭＩＣＲＯ  ＡＣＥ  Ｐ−２（商品名）；粒径はレーザ回折法により測定）
【００３６】
＜特性評価＞
＜転写性評価＞
上記実施例１〜３および比較例１〜８で得られた各昇華転写シートの昇華転写染料層と、被記録媒体としてのＶＰ規格プリンタ搭載用シート（ＶＰＭ−Ｐ５０ＳＴＢ（商品名）；ソニー製）とを対向させて重ね合わせ、昇華型熱転写プリンタ（ＣＶＰ−Ｇ７（商品名）；ソニー製）を用いて３２階調のグラデーション印画（１階調から３２階調へ移るに従い濃度の薄い領域から濃度の濃い領域になるものとする）を行い、画質ムラを目視で観察し、以下の評価基準（印画品質）に従って転写性を評価した。なお、各階調の光学反射濃度を反射濃度計（マクベスＲＤ−９１８（商品名）；グレタグマクベス社製）を用いて測定した。
○：全ての階調においてムラが無かった。
△：１〜２階調においてムラが若干有ったものの、その他の階調においては無かった。
×：３階調以降においてもムラが有った。
【００３７】
＜保存性評価＞
上記実施例１〜３および比較例１〜８で得られた各昇華転写シートをプラスチック製の中空円筒状のコアに巻き取って昇華転写リボンを作製し、６０℃、温度８０％の環境下で１００時間放置した後、再び解いて昇華転写シートの状態を観察し、以下の評価基準に従って保存性を評価した。
○（良好）：ブロッキングは全く発生しなかった。
△（実用可）：ブロッキングは発生しなかったが、解く途中で引っかかりを感じた。
×（実用不可）：ブロッキングが発生した。
【００３８】
＜走行性評価＞
上記実施例１〜３および比較例１〜８で得られた各昇華転写シートの昇華転写染料層と、被記録媒体としてのＶＰ規格プリンタ搭載用シート（ＶＰＭ−Ｐ５０ＳＴＢ（商品名）；ソニー製）とを対向させて重ね合わせ、ＶＰ規格プリンタ（デジタルカラープリンタＤＰＰ−Ｍ５５（商品名）；ソニー製）を用い、昇華転写シートの耐熱滑性層側からサーマルヘッドによって通常モードで加熱して記録を行い、走行状態および印画状態を観察し、以下の評価基準に従って各昇華転写シートの走行性を評価した。
○（良好）：良好に走行し、印画も良好であった。
△（実用可）：印画にシワによるスジは見られなかったが、印画後の昇華転写シートを観察したところシワが発生していた。
×（不良）：走行不良により、シワが発生し、印画にシワによるスジが発生していた。
【００３９】
＜対ヘッド付着性／損傷性評価＞
上記実施例１〜３および比較例１〜８で得られた各昇華転写シートを用いて、上記走行性評価において行ったのと同様の記録動作を各１００回行い、サーマルヘッドの表面の付着物の量ならびに損傷の有無、程度を顕微鏡で観察し、以下の評価基準に従って各昇華転写シートの対ヘッド付着性／損傷性を評価した。
○（良好）：付着物の最大厚さが０．２μｍ未満であり、かつヘッドに目立った損傷が無い。
△（実用可）：付着物の最大厚さは０．２μｍ以上０．４μｍ未満であるが、ヘッドの損傷は実用上問題のないレベルである。
×（実用不可）：付着物の最大厚さが０．４μｍ以上であるか、またはヘッドに実用上問題のあるレベルの損傷が有る。
【００４０】
＜高温時の動摩擦係数評価＞
上記実施例１〜３および比較例１〜８で得られた各昇華転写シートにつき、摩擦測定機（ＨＥＩＤＯＮ−１４Ｄ（商品名）；新東科学製）を用い、垂直荷重１ｋｇｗをかけた状態で、被対象物として６０℃および１１０℃に加熱したガラス板を用いてガラス板と耐熱滑性層との動摩擦係数を測定し、測定結果を以下の評価基準に従って評価した。
○（良好）：０．４５未満
△（実用可）：０．４５以上０．５０未満
×（実用不可）：０．５以上
【００４１】
＜保護層転写性評価＞
走行性評価で印画した印画物に同プリンタの通常モードで保護層を転写して転写性を確認し、以下の評価基準に従って保護層転写性を評価した。
○（良好）：問題なく転写でき、接着力も良好であった。
×（実用不可）：異常転写が見られた（転写されていない箇所があった）。
以上の各特性評価の結果を下記表４に併せて示す。
【表４】
0004748394.tif 000008